(57)【要約】【課題】  伝導度が低くなり画像受容層において染料を受容する感度を高めることが可能な熱転写受像シートを提供する。【解決手段】  本発明の熱転写受像シート１は、支持体シート２上に断熱層５及び画像受容層７が形成されている。そして、断熱層５が結晶性炭化水素樹脂とこれに非相溶な樹脂とをブレンドしたもの、又は結晶性炭化水素樹脂とこれに非相溶な有機系若しくは無機系フィラーとをブレンドしたものからなる。【選択図】      図１
2006192684.tif 000002
【特許請求の範囲】
【請求項１】
支持体シート上に断熱層及び画像受容層が形成された熱転写受像シートにおいて、
前記断熱層が結晶性炭化水素樹脂とこれに非相溶な樹脂とをブレンドしたもの、又は結晶性炭化水素樹脂とこれに非相溶な有機系若しくは無機系フィラーとをブレンドしたものからなることを特徴とする熱転写受像シート。
【請求項２】
前記結晶性炭化水素樹脂の融点が２００°Ｃ以上であり、比重が１以下であることを特徴とする請求項１に記載の熱転写受像シート。
【請求項３】
前記結晶性炭化水素樹脂の温度２８５°Ｃ、周波数９６０Ｈｚにおける動的粘性率（η’）が５〜５０Ｐａ・ｓであることを特徴とする請求項１又は２に記載の熱転写受像シート。
【請求項４】
前記結晶性炭化水素樹脂がポリメチルペンテンであることを特徴とする請求項１〜３のいずれか一項に記載の熱転写受像シート。
【請求項５】
前記結晶性炭化水素樹脂に非相溶な樹脂がオレフィン系樹脂であることを特徴とする請求項１〜４のいずれか一項に記載の熱転写受像シート。
【請求項６】
前記結晶性炭化水素樹脂に非相溶な樹脂の温度２８５°Ｃ、周波数９６０Ｈｚにおける動的粘性率（η’）は、前記結晶性炭化水素樹脂よりも高く、前記結晶性炭化水素樹脂と前記結晶性炭化水素樹脂に非相溶な樹脂との温度２８５°Ｃ、周波数９６０Ｈｚにおける動的粘性率（η’）の差が５〜５０Ｐａ・ｓであることを特徴とする請求項１〜５のいずれか一項に記載の熱転写受像シート。
【請求項７】
前記フィラーが炭酸カルシウム、ゼオライト、タルク、シリカ、又はアクリルフィラー若しくはポリカーボネートフィラーであることを特徴とする請求項１〜４のいずれか一項に記載の熱転写受像シート。
【請求項８】
前記断熱層が２層以上の複層構造であることを特徴とする請求項１〜７のいずれか一項に記載の熱転写受像シート。
【請求項９】
前記断熱層及び前記画像受容層はそれぞれの原料を熱溶融押出し法にて一体的に押し出された後に延伸されて形成され、前記支持体シートが延伸されて形成された前記断熱層及び前記画像受容層の前記断熱層側に貼り合わされていることを特徴とする請求項１〜８のいずれか一項に記載の熱転写受像シート。
【請求項１０】
前記断熱層はその原料を熱溶融押出し法にて押し出された後に延伸されて形成され、延伸されて形成された前記断熱層の一方の面に画像画像受容層が形成された後に前記支持体シートが前記断熱層の他方の面に貼り合わされていることを特徴とする請求項１〜８のいずれか一項に記載の熱転写受像シート。
【請求項１１】
支持体シート、断熱層、及び画像受容層を含む熱転写シートの製造方法において、結晶性炭化水素樹脂とこれに非相溶な樹脂とをブレンドしたもの、又は結晶性炭化水素樹脂とこれに非相溶な有機系若しくは無機系フィラーとをブレンドしたものを原料として熱溶融押出し法にて押し出し、これを延伸して前記断熱層を形成し、前記断熱層の一方の面に前記画像受容層を形成するとともに、他方の面に前記支持体シートを張り合わせることを特徴とする熱転写受像シートの製造方法。
【請求項１２】
前記断熱層の原料と、前記画像受容層の原料とを熱溶融押出し法にて一体的に押し出して前記断熱層及び前記画像受容層をそれぞれ形成することを特徴とする請求項１１に記載の熱転写受像シートの製造方法。
【発明の詳細な説明】
【技術分野】
【０００１】
本発明は、熱転写シートと重ね合わせて使用される熱転写受像シートに関する。
【背景技術】
【０００２】
熱転写を利用した画像の形成方法として、記録材としての昇華性染料を紙やプラスチックフィルム等の基材シートに担持させた熱転写シートと、紙やプラスチックフィルムの一方の面に昇華性染料の受容層（画像受容層）を設けた熱転写受像シートとを互いに重ね合わてフルカラー画像を形成する方法が知られている。この方法は昇華性染料を色材としているためドット単位で濃度階調を自由に調節でき、原稿通りのフルカラー画像を受像シート上にて表現することができる。染料によって形成された画像は非常に鮮明でかつ透明性に優れているため、中間色や階調の再現性にも優れ、銀塩写真に匹敵する高品質の画像を形成することができる。
【０００３】
昇華型熱転写方式のプリンタにおいて高画質のプリント画像を高速で受像シート上に形成するためには、その受像シートの基材上に染料染着性樹脂（染料に染まり易い性質を有する樹脂）を主成分とする画像受容層を設けることが望ましいが、受像シートの基材にコート紙やアート紙等の紙材を用いると、これらの素材の熱伝導度が比較的高いために画像受容層において染料を受容する感度が低くなる。
【０００４】
また、受像シートの基材としてポリオレフィン等の熱可塑性樹脂を主成分とし、内部に空隙を有している二軸延伸の発泡フィルムを用いることがある。しかし、二軸延伸フィルムを受像シートの基材に用いた場合、延伸時の残留応力がプリント時の熱で緩和され、延伸方向にフィルムが収縮する。その結果、受像シートにカールやシワが発生し、プリンタ内を受像シートが走行する際に紙詰まり等のトラブルが生じることがある。そこで、受像シートの剛性を高めるための補剛層を形成し、その補剛層をポリオレフィン系ポリマーと非晶質炭化水素系樹脂とのブレンドを含む材料で構成したものがある（特許文献１）。
【０００５】
【特許文献１】特開２００４−４６１４９号公報
【発明の開示】
【発明が解決しようとする課題】
【０００６】
しかしながら、以上のような受像シートでも、画像受容層において染料を受容する感度が十分でない場合があった。
【０００７】
そこで、本発明は熱伝導度が低くて画像受容層において染料を受領する感度を高めることが可能な熱転写受像シート及びその製造方法を提供することを目的とする。
【課題を解決するための手段】
【０００８】
以下、本発明の熱転写受像シートついて説明する。なお、本発明の理解を容易にするために添付図面の参照符号を括弧書きにて付記するが、それにより本発明が図示の形態に限定されるものではない。
【０００９】
本発明の熱転写受像シートは、支持体シート（２）上に断熱層（５）及び画像受容層（７）が形成された熱転写受像シート（１）において、前記断熱層（５）が結晶性炭化水素樹脂とこれに非相溶な樹脂とをブレンドしたもの、又は結晶性炭化水素樹脂とこれに非相溶な有機系若しくは無機系フィラーとをブレンドしたものからなることにより、上述した課題を解決する。
【００１０】
この熱転写シートによれば、画像受容層と支持体シートとの間に断熱層が介在し、その断熱層は結晶性炭化水素樹脂とこれに非相溶な樹脂とをブレンドしたもの、又は結晶性炭化水素樹脂とこれに非相溶な有機系若しくは無機系フィラーとをブレンドしたものからなるので断熱層内にボイドが形成されて熱伝導度が低くなる。これにより、画像受容層において染料を受容する感度を高めることができる。
【００１１】
本発明の熱転写受像シートにおいて、前記結晶性炭化水素樹脂の融点が２００°Ｃ以上であり、比重が１以下であってもよいし、温度２８５°Ｃ、周波数９６０Ｈｚにおける動的粘性率（η’）が５〜５０Ｐａ・ｓであってもよい。その動的粘性率（η’）が５Ｐａ・ｓよりも小さいとネックイン等の加工性に問題が生じ、また５０Ｐａ・ｓよりも大きいと高速薄膜加工性に劣る。また、例えば、前記結晶性炭化水素樹脂がポリメチルペンテンであってもよい。この材料は融点が２３０°Ｃ〜２４５°Ｃと比較的高温であり、結晶性が高く比重が０．８３と比較的小さいことが特徴である。これによれば、融点が比較的高いため、熱転写の際に高温であっても使用することができる。
【００１２】
本発明の熱転写受像シートにおいて、前記結晶性炭化水素樹脂に非相溶な樹脂がオレフィン系樹脂であってもよい。また、前記結晶性炭化水素樹脂に非相溶な樹脂の温度２８５°Ｃ、周波数９６０Ｈｚにおける動的粘性率（η’）は、前記結晶性炭化水素樹脂よりも高く、前記結晶性炭化水素樹脂とこれに非相溶な樹脂との温度２８５°Ｃ、周波数９６０Ｈｚにおける動的粘性率（η’）の差が５〜５０Ｐａ・ｓでもよい。この場合には、前記結晶性炭化水素樹脂に非相溶な樹脂の動的粘性率（η’）の方が前記結晶性炭化水素樹脂よりも高いため、樹脂が流れにくくボイドが形成され易くなる。動的粘性率（η’）の差が５Ｐａ・ｓよりも小さいと適度なボイドを形成することができず、５０Ｐａ・ｓよりも大きいと製膜中に膜が破断する等の加工性の劣化が問題となる。更に、前記結晶性炭化水素樹脂に非相溶なフィラーが炭酸カルシウム、ゼオライト、タルク、シリカ、又はアクリルフィラー若しくはポリカーボネートフィラーであってもよい。前記結晶性炭化水素樹脂と、このような樹脂又はフィラーとをブレンドすることにより、断熱層に良好なボイドを形成することができる。
【００１３】
本発明の熱転写受像シートにおいて、前記断熱層（５）が２層以上の複層構造であってもよい。また、前記断熱層（５）及び前記画像受容層（７）はそれぞれの原料が熱溶融押出し法にて一体的に押し出された後に延伸されて形成され、前記支持体シート（２）が延伸されて形成された前記断熱層（５）及び前記画像受容層（７）の前記断熱層（５）側に貼り合わされていてもよいし、前記断熱層（５）はその原料が熱溶融押出し法にて押し出された後に延伸されて形成され、延伸されて形成された前記断熱層（５）の一方の面に画像画像受容層（７）が形成された後に前記支持体シート（２）が前記断熱層（５）の他方の面に貼り合わされたものでもよい。
【００１４】
また、本発明の熱転写受像シートの製造方法は、支持体シート（２）、断熱層（５）、及び画像受容層（７）を含む熱転写シートの製造方法において、結晶性炭化水素樹脂とこれに非相溶な樹脂とをブレンドしたもの、又は結晶性炭化水素樹脂とこれに非相溶な有機系若しくは無機系フィラーとをブレンドしたものを原料として熱溶融押出し法にて押し出し、これを延伸して前記断熱層（５）を形成し、前記断熱層（５）の一方の面に前記画像受容層（７）を形成するとともに、他方の面に前記支持体シート（２）を張り合わせることにより、上述した課題を解決する。
【００１５】
この製造方法によれば、上述した本発明の熱転写受像シートを構成して、上記の通りの作用効果を奏することができる。
【００１６】
本発明の熱転写受像シートの製造方法において、前記断熱層（５）の原料と、前記画像受容層（７）の原料とを熱溶融押出し法にて一体的に押し出して前記断熱層（５）及び前記画像受容層（７）をそれぞれ形成してもよい。
【００１７】
本発明の動的粘性率（η’）は、（株）ユービーエム製のＲｈｅｏｇｅｌ−Ｅ４０００にて下表の条件で測定されたものである。
【００１８】
【表１】
2006192684.tif 000003
【発明の効果】
【００１９】
以上説明したように本発明によれば、断熱層が結晶性炭化水素樹脂とこれに非相溶な樹脂とをブレンドしたもの、又は結晶性炭化水素樹脂とこれに非相溶な有機系若しくは無機系フィラーとをブレンドしたものからなるので、熱伝導度が低くなり画像受容層において染料を受容する感度を高めることができる。
【発明を実施するための最良の形態】
【００２０】
図１は本発明の一実施形態に係る熱転写受像シート１の断面構造を示している。なお、図１では実際の熱転写受像シートにおける各層の厚さに関係なく、各層を便宜上一定の厚さで描いている。図１の熱転写受像シート１は、紙３の裏面に裏面層４を接合してなる支持体シート２と、その支持体シート２の紙３の表面に接合された断熱層５と、その断熱層５の外側に順次接合された中間層６及び画像受容層７とを備えている。
【００２１】
紙３としては、例えば坪量７８〜４００ｇ／ｍ２、好ましくは１５０〜３００ｇ／ｍ２の上質紙又はアート紙を使用することができる。裏面層４としては、例えばＰＥＴフィルムが使用されるが、その他、ポリエチレン、ポリプロピレン等の各種の樹脂が使用できる。裏面層４は各種の方法で紙３に接合してよい。紙３に対して裏面層４を押し出しラミネート法にて貼り合わせることができる。
【００２２】
断熱層５は、結晶性炭化水素樹脂とこれに非相溶な樹脂とをブレンドしたもの又は結晶性炭化水素樹脂とこれに非相溶な有機若しくは無機系フィラーとをブレンドしたものから構成されている。ここで使用する結晶性炭化水素樹脂としては、融点が２００°Ｃ以上であり比重が１以下の樹脂、又は温度２８５°Ｃ、周波数９６０Ｈｚにおける動的粘性率（η’）が５〜５０Ｐａ・ｓである樹脂、例えばポリメチルペンテンが使用できる。動的粘性率（η’）が５Ｐａ・ｓよりも小さいとネックイン等の加工性に問題が生じ、また５０Ｐａ・ｓよりも大きいと高速薄膜加工性に劣るためである。図７に、ポリメチルペンテン（ＭＸ００４、三井化学（株）製）の温度に対する動的粘性率（η’）の変化を示す。この図から明らかなように、温度２８５°Ｃにおける動的粘性率（η’）が５〜１０Ｐａ・ｓの範囲に収まっていることが示されている。また、結晶性炭化水素樹脂に非相溶な樹脂としては、例えば、ポリエチレン樹脂等のオレフィン系樹脂、又はポリカーボネート樹脂が使用できる。結晶性炭化水素樹脂に非相溶な樹脂の温度２８５°Ｃ、周波数９６０Ｈｚにおける動的粘性率（η’）は結晶性炭化水素樹脂よりも高くてもよい。そのようにすれば、樹脂が流れにくくボイドが形成され易くなる。また、結晶性炭化水素樹脂とこれに非相溶な樹脂との温度２８５°Ｃ、周波数９６０Ｈｚにおける動的粘性率（η’）の差は５〜５０Ｐａ・ｓの範囲がよい。その動的粘性率（η’）の差が５Ｐａ・ｓよりも小さいと適度なボイドを形成することができず、５０Ｐａ・ｓよりも大きいと製膜中に膜が破断する等の加工性の劣化が問題となるためである。結晶性炭化水素樹脂とブレンドする無機系フィラーとしては、炭酸カルシウム、ゼオライト、タルク、又はシリカが使用できる。また、有機系フィラーとしては、アクリルフィラー、又はポリカーボネートフィラーが使用できる。
【００２３】
断熱層５の構造は図１に示すような単層構造でもよいし、図２に示すようにコア層５ａの両面にスキン層５ｂを積層した複層構造であってもよい。この場合、コア層５ａは結晶性炭化水素樹脂とこれに非相溶な樹脂とをブレンドしたものから構成してもよいし、結晶性炭化水素樹脂とこれに非相溶な有機若しくは無機系フィラーとをブレンドしたものから構成してもよい。つまり、図２のコア層５ａは図１の断熱層５に実質的に相当するものである。また、図３に示したように、スキン層５ｂはコア層５ａのいずれか一方の側のみに設けられてもよい。図３ではコア層５ａと支持体シート２との間のみにスキン層５ｂを設ける形態を示したが、コア層５ａと中間層６との間のみにスキン層５ｂを設けてもよい。断熱層５の形成方法は後述する。
【００２４】
中間層６は、断熱層５と画像受容層７との間に介在する全ての層を指す。中間層６は単層構造又は複層構造のいずれでもよい。中間層６には非発泡プラスチックフィルム等のシート状材料を用いてもよい。中間層６の厚さは２〜２０μｍの範囲が望ましい。２０μｍを超えると、断熱層５を設けたことによる断熱性やクッション性の向上効果が十分に発揮できないおそれがある。なお、中間層６は必要に応じて設ければよく、これを省略してもよい。
【００２５】
中間層６には、隠蔽性や白色性を付与するために、また、熱転写受像シート１全体の質感を調整するために、無機顔料として、炭酸カルシウム、タルク、カオリン、酸化チタン、酸化亜鉛その他公知の無機顔料や蛍光増白剤を含有させてもよい。それらの配合比は、樹脂固形分比１００重量部に対して１０〜２００重量部が好ましい。１０重量部よりも少ないと効果が十分に発揮されず、２００重量部を超えると分散安定性に欠け、樹脂の性能が得られないおそれがある。
【００２６】
画像受容層７は、染料によって染め易い樹脂を主成分とするワニスに、必要に応じて離型剤等の各種添加剤を加えて構成する。染料によって染め易い樹脂としては、ポリプロピレン等のポリオレフィン樹脂、ポリ塩化ビニル樹脂、ポリ塩化ビニリデン等のハロゲン化樹脂、ポリ酢酸ビニル、ポリアクリル酸エステル等のビニル系樹脂、及びその共重合体、ポリエチレンテレフタレート、ポリプチレンテレフタレート等のポリエステル樹脂、ポリスチレン系樹脂、ポリアミド系樹脂、エチレンやプロビレン等のオレフィンと他のビニル系モノマーとの共重合体、アイオノマー、セルロール誘導体の単体、又は混合物を用いることができる。これらの中でも、ポリエステル系樹脂、及びビニル系樹脂が好ましい。
【００２７】
画像受容層７には、画像形成時に熱転写シートとの熱融着を防ぐために離型剤を配合することもできる。離型剤は、シリコーンオイル、リン酸エステル系可塑剤フッ素系化合物を用いることができるが、特にはシリコーンオイルが好ましく用いられる。シリコーンオイルとしては、エポキシ変性、アルキル変性、アミノ変性、フッ素変性、フェニル変性、エポキシ・ポリエーテル変性等の変性シリコーンが好ましく用いられる。中でも、ビニル変性シリコーンオイル及びハイドロジェン変性シリコーンオイルとの反応物がよい。離型剤の添加量は画像受容層７を形成する樹脂に対して０．２〜３０重量部が好ましい。
【００２８】
画像受容層７はロールコート、バーコート、グラビアコート、グラビアリバースコート等の一般的なコート方法により形成される。画像受容層の塗布量は０．５〜１０ｇ／ｍ２が好ましい。また、画像受容層７を熱溶融押出し法にて形成してもよい。
【００２９】
次に、本発明の熱転写受像シートの製造方法について説明する。図４に示すように、Ｔダイ１０から断熱層５の原料となる断熱層樹脂５′を押出し（工程（ａ））、その押出された断熱層樹脂５′を所定温度で延伸装置１１にて延伸し断熱層５を形成する（工程（ｂ））。そして、断熱層５の一方の面にコーティングローラ１２、１３にて中間層６及び画像受容層７を順次グラビア塗工する（工程（ｃ））。次いで、水平方向に搬送される支持体シート２をロール１４に巻き掛けて鉛直下方に搬送するとともに、これを断熱層５の他方の面（非塗工面）にドライラミネート法によって貼り付ける（工程（ｄ））。これにより、図１に示した熱転写受像シート１を製造することができる。
【００３０】
なお、図２又は図３に示したコア層５ａとスキン層５ｂとを積層して断熱層５を形成する場合には、図５に示すように、Ｔダイ１０からコア層５ａの原料となるコア層樹脂５ａ′と、スキン層５ｂの原料となるスキン層樹脂５ｂ′とを一体的に押し出して（工程（ａ′））、これを延伸装置１１によって延伸し断熱層５を形成すればよい。以後の工程は図４と同一である。また、図６に示したように、Ｔダイ１０から断熱層５及び画像受容層７のぞれぞれの原料となる断熱層樹脂５′と、画像受容層樹脂７′とを一体的に押し出して（工程（ａ′′））、これを延伸装置１１によって延伸し、その後、断熱層５側に支持体シート２を貼り付けてもよい（工程（ｄ′））。これによれば、中間層６を省略した熱転写受像シート１を形成することができる。なお、図６の方法において、中間層６の原料となる中間層樹脂６′を、断熱層樹脂５′及び画像受容層樹脂７′とともに一体的に押し出してもよい。これによれば、中間層６を備えた熱転写受像シート１を製造することができる。
【実施例】
【００３１】
以下に、本発明をその実施例によってさらに具体的に説明する。
【００３２】
（実施例１）  下記組成からなる断熱層樹脂を厚み１００μｍで熱溶融押出しを行い、温度２００°Ｃにて手動式２軸延伸装置を用いて３倍延伸した。この延伸フィルム（断熱層）の一方の面に下記組成からなる中間層及び画像受容層をそれぞれの乾燥時の塗布量が２．０ｇ／ｍ２、４．０ｍ２となるようにグラビアコート法にて塗工、乾燥し、次いで延伸フィルムの他方の面（非塗工面）に坪量１５８ｇ／ｍ２のコート紙を含んだ支持体シートをドライラミネート法にて張り合わせることにより実施例１の熱転写受像シートを形成した。なお、以下に示すη’は、温度２８５°Ｃ、周波数９６０Ｈｚにおける動的粘性率［Ｐａ・ｓ］である。
（１）断熱層樹脂
ポリメチルペンテン樹脂（ＭＸ００４、三井化学（株）製、η’＝８．４）１００重量部
ポリエチレン樹脂（ミラソン１６Ｐ、三井化学（株）製、η’＝１６．７）  ３０重量部
（２）中間層
ポリエステル樹脂（バイロン２００、東洋紡績（株）製）                  １０重量部
酸化チタン（ＴＣＡ−８８８、トーケムプロダクツ製）                    ２０重量部
メチルエチルケトン／トルエン＝１／１                                １２０重量部
（３）画像受容層
塩化ビニル−酢酸ビニル共重合体（電気化学工業（株）、＃１０００Ａ）  １００重量部
アミノ変性シリコーン（信越化学工業（株）、Ｘ２２−３０５０Ｃ）          ５重量部
エポキシ変性シリコーン（信越化学工業（株）、Ｘ２２−３０００Ｅ）        ５重量部
メチルエチルケトン／トルエン＝１／１                                ４００重量部
【００３３】
（実施例２）  実施例１の断熱層樹脂に代え、下記組成の断熱層樹脂にて断熱層を形成した。これ以外は実施例１と同様にして実施例２の熱転写受像シートを形成した。
・断熱層樹脂
ポリメチルペンテン樹脂（ＭＸ００４、三井化学（株）製、η’＝８．４）１００重量部
ポリプロピレン樹脂（Ｆ３２９ＲＡ、三井化学（株）製、η’＝１５．０）  ３０重量部
【００３４】
（実施例３）  実施例１の断熱層樹脂に代え、下記組成の断熱層樹脂にて断熱層を形成した。これ以外は実施例１と同様にして実施例３の熱転写受像シートを形成した。
・断熱層樹脂
ポリメチルペンテン樹脂（ＭＸ００４、三井化学（株）製、η’＝８．４）１００重量部
ポリエステル樹脂（ＲＮ９３００、東洋紡績（株）製、η’＝５０）        ２０重量部
【００３５】
（実施例４）  実施例１の断熱層樹脂に代え、下記組成の断熱層樹脂にて断熱層を形成した。これ以外は実施例１と同様にして実施例３の熱転写受像シートを形成した。
・断熱層樹脂
ポリメチルペンテン樹脂（ＭＸ００４、三井化学（株）製、η’＝８．４）１００重量部
炭酸カルシウム（ＭＳＫ−ＰＯ、丸尾カルシウム（株）製）                ２０重量部
【００３６】
（実施例５）  下記組成のコア層樹脂とスキン層樹脂とを、コア層樹脂の両側にスキン層樹脂が位置するように、かつそれぞれの厚みが１５μｍ／１００μｍ／１５μ（スキン層／コア層／スキン層）となるように熱溶融押し出しし、温度２００°Ｃにて手動式２軸延伸装置を用いて３倍に延伸した。この延伸フィルム（断熱層）に実施例１の中間層及び画像受容層をそれぞれ形成し、実施例４の熱転写受像シートを形成した。
（１）コア層樹脂
ポリメチルペンテン樹脂（ＭＸ００４、三井化学（株）製、η’＝８．４）１００重量部
ポリエチレン樹脂（ミラソン１６Ｐ、三井化学（株）製、η’＝１６．７）  ３０重量部
（２）スキン層樹脂
ポリメチルペンテン樹脂（ＭＸ００４、三井化学（株）製）              １００重量部
【００３７】
（比較例１）  実施例１の断熱層樹脂を下記組成にした以外は実施例１と同様にして比較例１の熱転写受像シートを形成した。
・断熱層樹脂
ポリメチルペンテン樹脂（ＭＸ００４、三井化学（株）製、η’＝８．４）１００重量部
【００３８】
（比較例２）  実施例１の断熱層樹脂を下記組成にした以外は実施例１と同様にして比較例２の熱転写受像シートを形成した。
・断熱層樹脂
ポリメチルペンテン樹脂（ＭＸ００４、三井化学（株）製、η’＝８．４）１００重量部
ポリメチルペンテン樹脂（ＤＸ８２０、三井化学（株）製、η’＝８．９）  ３０重量部
【００３９】
（比較例３）  実施例１の断熱層樹脂を下記組成にした以外は実施例１と同様にして比較例３の熱転写受像シートを形成した。
・断熱層樹脂
ポリメチルペンテン樹脂（ＭＸ００４、三井化学（株）製、η’＝８．４）１００重量部
オレフィン系樹脂（η’＝１２）                                        ３０重量部
【００４０】
（評価方法）  次に、下記の要領で各実施例及び各比較例の熱転写受像シートを評価した。
【００４１】
（１）熱転写記録の実施方法
熱転写シートとしてソニー株式会社製の昇華転写プリンタＵＰ−Ｄ７０Ａ用転写フィルムＵＰＣ−７４０を、その熱転写シートと組み合わせて使用されるべき熱転写受像シートとして、上記実施例１〜４及び比較例１の熱転写受像シートをそれぞれ使用し、熱転写シートの染料層と熱転写受像シートの画像受容層とを互いに対向させて重ね合わせ、熱転写シートをその裏面側からサーマルヘッドで加熱してＹ、Ｍ、Ｃ、及び保護層の順に熱転写記録を行った。熱転写記録の条件は次の通りである。
【００４２】
〈熱転写記録条件〉  下記の条件にてグラデーション画像を形成した。
・サーマルヘッド：ＫＹＴ−８６−１２ＭＦＷ１１（京セラ（株）製）
・発熱体平均抵抗値：４４１２Ω
・主走査方向印字密度：３００ｄｐｉ
・副走査方向印字密度：３００ｄｐｉ
・印加電力：０．１３６Ｗ／ｄｏｔ
・１ライン周期：６ｍｓｅｃ．
・印字開始温度：３０°Ｃ
・プリントサイズ：１００ｍｍ×１５０ｍｍ
・階調プリント：１ライン周期中に、１ライン周期を２５６等分したパルス長を持つ分割パルス数を０〜２５５個の間で変更可能なマルチパルス方式のテストプリンタを用い、各分割パルスのデューティー比を４０％に固定し、１ライン周期あたりのパルス数を１ステップでは０個、２ステップでは１７個、３ステップでは３４個といったように、０から２５５個まで１７個ずつ段階的に増加させて１ステップから１６ステップまでの１６階調を制御した。
・保護層の転写：上記と同様のテストプリンタを用い、各分割パルスのデューティー比を５０％に固定し、１ライン周期あたりのパルス数を２１０個に固定していわゆるベタプリントを行ってプリント物の全面に保護層を転写した。
【００４３】
（２）プリント濃度の評価
上記の要領で形成したプリント物を光学反射濃度計（マクベス社製、マクベスＲＤ−９１８）を用いて、ビジュアルフィルターにて最大反射濃度を測定した。最大反射濃度１．７以上を○、１．７未満を×としてそれぞれ評価した。評価結果は下記表２の通りであった。
【００４４】
【表２】
2006192684.tif 000004
【図面の簡単な説明】
【００４５】
【図１】本発明の熱転写受像シートの一例を示す図。
【図２】本発明の熱転写受像シートの他の例を示す図。
【図３】スキン層をコア層のいずれか一方の側のみに設けた熱転写シートの一例を示す図。
【図４】本発明による熱転写受像シートの製造方法の一例を示す図。
【図５】本発明による熱転写受像シートの製造方法の他の例を示す図。
【図６】断熱層及び画像受容層のぞれぞれの原料となる断熱層樹脂と画像受容層樹脂７とを一体的に押し出す製造方法の一例を示す図。
【図７】ポリメチルペンテンの温度に対する動的粘性率（η’）の変化を示した図。
【符号の説明】
【００４６】
１  熱転写受像シート
２  支持体シート
３  紙
４  裏面層
５  断熱層
６  中間層
７  画像受容層
【図１】
2006192684.tif 000005
【図２】
2006192684.tif 000006
【図３】
2006192684.tif 000007
【図４】
2006192684.tif 000008
【図５】
2006192684.tif 000009
【図６】
2006192684.tif 000010
【図７】
2006192684.tif 000011